(57)【要約】【課題】本発明が解決しようとする課題は、優れた熱伝導性と優れた接着力とを両立した熱伝導性粘着シートを提供することである。【解決手段】本発明は、特定のアクリル重合体（Ａ）と、金属、金属水酸化物及び金属酸化物からなる群より選ばれる１種以上の無機充填剤（ｂ１）、ならびに、ケイ酸塩及び窒化ホウ素からなる群より選ばれる１種以上の無機充填剤（ｂ２）を含む無機充填剤（Ｂ）とを含有する粘着剤層（Ｃ）を有することを特徴とする熱伝導性粘着シートに関するものである。【選択図】なし【特許請求の範囲】
【請求項１】
下記一般式（１）で示される構造単位を有するアクリル重合体（Ａ）と、金属、金属水酸化物及び金属酸化物からなる群より選ばれる１種以上の無機充填剤（ｂ１）、ならびに、ケイ酸塩及び窒化ホウ素からなる群より選ばれる１種以上の無機充填剤（ｂ２）を含む無機充填剤（Ｂ）とを含有する粘着剤層（Ｃ）を有することを特徴とする熱伝導性粘着シート。
2015120775.tif 000009
（式（１）中、Ｒ１は水素原子またはメチル基であり、Ｒ２はアルキレン基であり、Ｒ３はカルボキシル基またはジカルボン酸残基であり、ｎは１または２である。）
【請求項２】
前記一般式（１）で示される構造単位を有するアクリル重合体（Ａ）が、β−カルボキシアルキル（メタ）アクリレートを含有する単量体混合物を重合して得られるものである請求項１に記載の熱伝導性粘着シート。
【請求項３】
前記無機充填剤（Ｂ）が、前記無機充填剤（ｂ１）として金属水酸化物と、ケイ酸塩及び窒化ホウ素からなる群より選ばれる１種以上の無機充填剤（ｂ２）とを含有するものである請求項１または２に記載の熱伝導性粘着シート。
【請求項４】
前記無機充填剤（Ｂ）が、金属水酸化物として水酸化アルミニウムと、ケイ酸塩としてタルク（含水珪酸マグネシウム）とを含有するものである請求項３に記載の熱伝導性粘着シート。
【請求項５】
前記無機充填剤（ｂ１）が非板状または非鱗片状の形状を有するものであり、かつ、前記無機充填剤（ｂ２）が板状または鱗片状の形状を有するものである請求項１〜４のいずれか１項に記載の熱伝導性粘着シート。
【請求項６】
前記無機充填剤（ｂ１）がアスペクト比１〜２でかつ平均粒子径５μｍ〜４０μｍのものであり、前記無機充填剤（ｂ２）がアスペクト比２０〜５００でかつ平均粒子径３μｍ〜２５μｍのものである請求項１〜５のいずれか１項に記載の熱伝導性粘着シート。
【請求項７】
前記無機充填剤（Ｂ）に対する前記無機充填剤（ｂ２）の質量割合〔前記無機充填剤（ｂ２）／前記無機充填剤（Ｂ）〕が０．０５〜０．５の範囲であり、前記無機充填剤（Ｂ）が前記アクリル重合体（Ａ）に対して５０体積％〜６５体積％含まれる請求項１〜６のいずれか１項に記載の熱伝導性粘着シート
【請求項８】
光源ユニットが、請求項１〜７のいずれか１項に記載の熱伝導性粘着シートによって他の部材に固定された物品。
【請求項９】
ＬＥＤ光源ユニットが、請求項１〜７のいずれか１項に記載の熱伝導性粘着シートによって筐体に固定された画像表示装置。
【発明の詳細な説明】
【技術分野】
【０００１】
本発明は、電子機器を構成する様々な部材、特にＬＥＤ等の発熱部材の固定に使用可能な熱伝導性粘着シートに関する。
【背景技術】
【０００２】
近年、通信機器等の電子機器の製造場面では、それらを構成する部材の固定に粘着シートが多用されている。例えば液晶表示装置には、バックライトとして多数のＬＥＤが設置されており、前記ＬＥＤを備えたＬＥＤ基板は、液晶表示装置の筐体に粘着シートによって固定されていることが多い。
【０００３】
前記多数のＬＥＤは、前記液晶表示装置の限られたスペースに隙間なく配置されるため、前記ＬＥＤの発熱に起因して、前記画像表示装置自体が比較的高温となる場合がある。前記熱の影響により画像表示装置自体が比較的高温になると、画像表示装置の故障や誤作動等を引き起こす場合があった。
【０００４】
前記画像表示装置等の電子機器の内部から熱を効率よく放散させる方法としては、前記ＬＥＤ等の発熱部材の固定に、熱伝導性シートを使用する方法が知られている。前記熱伝導性シートとしては、例えば基材と、前記基材の少なくとも片面に設けられた難燃性熱伝導性粘着剤層とを有する難燃性熱伝導性粘着シートであって、前記基材がポリエステルフィルムを含み、且つポリエステルフィルムの厚みが１０〜４０μｍであり、熱抵抗が１０ｃｍ２・Ｋ／Ｗ以下であることを特徴とする難燃性熱伝導性粘着シートが知られている（例えば特許文献１参照。）。
【０００５】
しかし、前記画像表示装置の高輝度化及び大型化に対応したＬＥＤの高出力化に伴い、前記ＬＥＤからの発熱量が増大するなかで、前記難燃性熱伝導性粘着シートでは前記熱を効率よく放散することができない場合があった。
【０００６】
一方、前記熱伝導性の向上は、一般に、熱伝導性の充填剤の使用量を増加させることによってある程度改善できることが知られている。
【０００７】
しかし、熱伝導性の充填剤の使用量を増加させると、熱伝導性の向上に伴って接着力の低下を引き起こす場合が多く、優れた熱伝導性と優れた接着力とを両立することは困難であった。
【先行技術文献】
【特許文献】
【０００８】
【特許文献１】特開２０１２−２２９３９２号公報
【発明の概要】
【発明が解決しようとする課題】
【０００９】
本発明が解決しようとする課題は、優れた熱伝導性と優れた接着力とを両立した熱伝導性粘着シートを提供することである。
【課題を解決するための手段】
【００１０】
本発明者等は、特定構造を有するアクリル重合体と、特定の無機充填剤とを組み合わせ含有する粘着シートであれば、前記課題を解決できることを見出した。
【００１１】
すなわち、本発明は、下記一般式（１）で示される構造単位を有するアクリル重合体（Ａ）と、金属、金属水酸化物及び金属酸化物からなる群より選ばれる１種以上の無機充填剤（ｂ１）、ならびに、ケイ酸塩及び窒化ホウ素からなる群より選ばれる１種以上の無機充填剤（ｂ２）を含む無機充填剤（Ｂ）とを含有する粘着剤層（Ｃ）を有することを特徴とする熱伝導性粘着シートに関するものである。
【００１２】
【化１】
2015120775.tif 000002
【００１３】
（式（１）中、Ｒ１は水素原子またはメチル基であり、Ｒ２はアルキレン基であり、Ｒ３はカルボキシル基またはジカルボン酸残基であり、ｎは１または２である。）
【発明の効果】
【００１４】
本発明の熱伝導性粘着シートは、優れた熱伝導性と優れた接着力とを両立できることから、例えば発熱量が大きく、画像表示部の輝度を確保するために高い実装密度が求められる画像表示のバックライト等に使用されるＬＥＤ光源の固定に好適に使用できる。
【発明を実施するための形態】
【００１５】
本発明の熱伝導性粘着シートは、下記一般式（１）で示される構造単位を有するアクリル重合体（Ａ）と、金属、金属水酸化物及び金属酸化物からなる群より選ばれる１種以上の無機充填剤（ｂ１）、ならびに、ケイ酸塩及び窒化ホウ素からなる群より選ばれる１種以上の無機充填剤（ｂ２）を含む無機充填剤（Ｂ）とを含有する粘着剤層（Ｃ）を有することを特徴とする。
【００１６】
【化２】
2015120775.tif 000003
【００１７】
（式（１）中、Ｒ１は水素原子またはメチル基であり、Ｒ２はアルキレン基であり、Ｒ３はカルボキシル基またはジカルボン酸残基であり、ｎは１または２である。）
【００１８】
前記熱伝導性粘着シートとしては、前記粘着剤層（Ｃ）のみからなる、いわゆる基材レスの熱伝導性粘着シート、基材の片面または両面に粘着剤層（Ｃ）を有する熱伝導性粘着シートが挙げられる。
【００１９】
前記基材レスの熱伝導性粘着シートは、例えば予め剥離ライナーの表面にロールコーターやダイコーター等を用い、下記一般式（１）で示される構造単位を有するアクリル重合体（Ａ）と、金属、金属水酸化物及び金属酸化物からなる群より選ばれる１種以上の無機充填剤（ｂ１）、ならびに、ケイ酸塩及び窒化ホウ素からなる群より選ばれる１種以上の無機充填剤（ｂ２）を含む無機充填剤（Ｂ）とを含有する粘着剤（Ｃ−１）を塗布、乾燥した後、前記離型ライナーを除去することによって製造することができる。
【００２０】
また、基材を有する熱伝導性粘着シートは、例えば各種基材の片面または両面に、ロールコーターやダイコーター等を用い、前記粘着剤（Ｃ−１）を塗布、乾燥した後、前記離型ライナーを除去することによって製造することができる。
【００２１】
また、前記基材を有する熱伝導性粘着シートは、離型ライナーの表面に前記粘着剤（Ｃ−１）を塗布し乾燥することによって粘着剤層（Ｃ）を形成し、かかる粘着剤層（Ｃ）を、各種基材の片面または両面に転写し、前記離型ライナーを除去することによって製造することもできる。
【００２２】
また、前記熱伝導性粘着シートとしては、Ｕｎｄｅｒｗｒｉｔｅｒｓ  Ｌａｂｏｒａｔｏｒｉｅｓ  Ｉｎｃ．社の規格において、ＵＬ９４Ｖ−２またはＶＴＭ−２以上の難燃性を有するとされるものを使用することができ、ＵＬ９４Ｖ−０またはＶＴＭ−０以上の難燃性を有するとされるものを使用することが好ましい。
【００２３】
また、前記熱伝導性粘着シートとしては、５Ｎ／２０ｍｍ幅以上の接着強度を有するものであることが好ましい。
【００２４】
［粘着剤層（Ｃ）］
前記熱伝導性粘着シートを構成する粘着剤層（Ｃ）は、下記一般式（１）で示される構造単位を有するアクリル重合体（Ａ）と、金属、金属水酸化物及び金属酸化物からなる群より選ばれる１種以上の無機充填剤（ｂ１）、ならびに、ケイ酸塩及び窒化ホウ素からなる群より選ばれる１種以上の無機充填剤（ｂ２）を含む無機充填剤（Ｂ）とを含有する粘着剤（Ｃ−１）を用いることによって形成することができる。
【００２５】
前記アクリル重合体（Ａ）としては、下記一般式（１）で示される構造を有するものを使用する。かかるアクリル重合体（Ａ）を使用することによって、前記無機充填剤（Ｂ）を前記粘着剤層（Ｃ）に高充填させた場合であっても、優れた接着力を維持することができる。
【００２６】
【化３】
2015120775.tif 000004
【００２７】
（式（１）中、Ｒ１は水素原子またはメチル基であり、Ｒ２はアルキレン基であり、Ｒ３はカルボキシル基またはジカルボン酸残基であり、ｎは１または２である。）
前記アクリル重合体（Ａ）としては、（メタ）アクリル単量体等のビニル単量体を重合して得られるものを使用することができる。
【００２８】
前記式（１）中のＲ１は、水素原子またはメチル基のいずれでもよい。Ｒ２は、炭素原子数２〜１８のアルキレン基であることが好ましく、炭素原子数２〜５のアルキレン基であることがより好ましい。また、上記式（１）のＲ３はカルボキシル基であることが好ましい。
【００２９】
前記式（１）中のジカルボン酸残基は、ジカルボン酸の一方のカルボキシ基が反応した際に残存する１つのカルボキシル基を有する原子団を表し、例えば、ＨＯＯＣ−Ｒ−ＣＯＯＨで表されるジカルボン酸を用いた場合に形成されるジカルボン酸残基は、−ＯＯＣ−Ｒ−ＣＯＯＨである。
【００３０】
前記アクリル重合体（Ａ）は、（メタ）アクリル単量体を重合させることによって製造することができる。
【００３１】
前記（メタ）アクリル単量体としては、例えば前記一般式（１）で示される構造をアクリル重合体（Ａ）に導入することを目的として、下記一般式（２）で示される構造を有する（メタ）アクリル単量体を使用することが好ましい。
【００３２】
【化４】
2015120775.tif 000005
【００３３】
（式（２）中、Ｒ１は水素原子またはメチル基であり、Ｒ２はアルキレン基であり、Ｒ３はカルボキシル基またはジカルボン酸残基であり、ｎは１または２である。）
【００３４】
前記式（２）中のジカルボン酸残基は、ジカルボン酸の一方のカルボキシ基が反応した際に残存する１つのカルボキシル基を有する原子団を表し、例えば、ＨＯＯＣ−Ｒ−ＣＯＯＨで表されるジカルボン酸を用いた場合に形成されるジカルボン酸残基は、−ＯＯＣ−Ｒ−ＣＯＯＨである。
【００３５】
前記ジカルボン酸としては、例えばシュウ酸、マロン酸、コハク酸、マレイン酸、フマル酸、グルタル酸、アジピン酸、ピメリン酸、スベリン酸、アゼライン酸、セバシン酸、ドデカンジカルボン酸等を使用することができる。
【００３６】
前記式（２）で表される（メタ）アクリル単量体としては、具体的にはＲ２が炭素原子数２〜１８のアルキレン基であるものを使用することが好ましく、炭素原子数２〜５のアルキレン基であるものを使用することがより好ましい。また、上記式（２）で表される（メタ）アクリル単量体としては、Ｒ３がカルボキシル基であるものを使用することが好ましい。
【００３７】
前記式（２）で表される（メタ）アクリル単量体としては、より具体的には、β−カルボキシアルキル（メタ）アクリレート、エチレンオキサイド（ＥＯ）変性コハク酸（メタ）アクリレート、プロピレンオキサイド（ＰＯ）変性コハク酸（メタ）アクリレート等を使用することが好ましく、β−カルボキシエチルアクリレートを使用することが、優れた熱伝導性と接着力とを備えた熱伝導性粘着シートを得るうえで好ましい。
【００３８】
前記式（２）で表される（メタ）アクリル単量体は、前記アクリル重合体（Ａ）の製造に使用する単量体の合計質量に対して、０．５質量％〜１０質量％の範囲で使用することが好ましく、１質量％〜５質量％の範囲で使用することが、優れた熱伝導性と接着力とを備えた熱伝導性粘着シートを得るうえで好ましい。
【００３９】
前記アクリル重合体（Ａ）の製造に使用可能な単量体としては、前記一般式（２）で示される（メタ）アクリル単量体の他に、必要に応じてその他の単量体を使用することができる。
【００４０】
前記その他の（メタ）アクリル単量体としては、例えばアルキル基の炭素原子数が１個〜１２個である（メタ）アクリレートを主成分として使用することができる。
【００４１】
アルキル基の炭素原子数が１個〜１２個である（メタ）アクリレートとしては、例えば、メチル（メタ）アクリレート、エチル（メタ）アクリレート、ｎ−ブチル（メタ）アクリレート、イソブチル（メタ）アクリレート、ｔ−ブチル（メタ）アクリレート、ｎ−ヘキシル（メタ）アクリレート、ｎ−オクチル（メタ）アクリレート、イソオクチル（メタ）アクリレート、イソノニル（メタ）アクリレート、シクロヘキシル（メタ）アクリレート、２−エチルヘキシル（メタ）アクリレート等を１種または２種以上組み合わせ使用することができる。なかでも、アルキル基の炭素原子数が１個〜１２個である（メタ）アクリレートとしては、アルキル基の炭素原子数が４個〜１２個である（メタ）アクリレートを使用することが好ましく、アルキル基の炭素原子数が４個〜９個である直鎖または分岐構造を有する（メタ）アクリレートを使用することがより好ましく、ｎ−ブチルアクリレート、２−エチルヘキシルアクリレートを単独または組み合わせ使用することが、例えば発熱部材に貼付した場合であっても熱の影響による剥がれを引き起こしにくく、優れた粘着強度を備えた熱伝導性粘着シートを得るうえで好ましい。
【００４２】
前記アルキル基の炭素原子数が１個〜１２個である（メタ）アクリレートは、前記アクリル重合体（Ａ）の製造に使用する単量体の合計質量に対して６０質量％以上であることが好ましく、８０質量％〜９９質量％の範囲で使用することがより好ましく、９０質量％〜９８．５質量％の範囲で使用することがさらに好ましい。
【００４３】
前記その他の（メタ）アクリル単量体としては、熱の影響による剥がれを引き起こしにくく、優れた接着力を備えた熱伝導性粘着シートを得るうえで高極性（メタ）アクリル単量体を使用することが好ましい。
【００４４】
前記高極性（メタ）アクリル単量体としては、前記式（２）で示される単量体以外のカルボキシル基を有する（メタ）アクリル単量体、水酸基を有する（メタ）アクリル単量体、アミド基を有する（メタ）アクリル単量体等を１種または２種以上組み合わせ使用することができる。
【００４５】
前記カルボキシル基を有する（メタ）アクリル単量体としては、前記一般式（２）出示されるもののほかに、例えばアクリル酸、メタクリル酸、イタコン酸、マレイン酸、無水マレイン酸、（メタ）アクリル酸２量体、クロトン酸、エチレンオキサイド変性琥珀酸アクリレート等を使用することができる。
【００４６】
前記高極性（メタ）アクリル単量体に使用可能な前記水酸基を有する（メタ）アクリル単量体としては、例えば、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート等を使用できる。
【００４７】
アミド基を有する（メタ）アクリル単量体としては、Ｎ−ビニルピロリドン、Ｎ−ビニルカプロラクタム、アクリロイルモルホリン、アクリルアミド、Ｎ，Ｎ−ジメチルアクリルアミド等を使用することができる。
【００４８】
前記その他の単量体としては、前記したもののほかに酢酸ビニル、エチレンオキサイド変性琥珀酸アクリレート、２−アクリルアミド−２−メチルプロパンスルフォン酸等のスルホン酸基含有モノマー、２−メトキシエチル（メタ）アクリレート、２−フェノキシエチル（メタ）アクリレート等の末端アルコキシ変性（メタ）アクリレート等を使用することができる。
【００４９】
前記アクリル重合体（Ａ）は、前記単量体を、溶液重合法、塊状重合法、懸濁重合法、乳化重合法など公知の方法で重合させることによって製造することができる。なかでも溶液重合法を採用することが、アクリル重合体（Ａ）の生産効率を向上するうえで好ましい。
【００５０】
前記溶液重合法としては、例えば前記（メタ）アクリル単量体と重合開始剤と、有機溶剤とを、好ましくは４０℃〜９０℃の温度下で混合、攪拌し、ラジカル重合させる方法が挙げられる。
【００５１】
前記重合開始剤としては、例えば過酸化ベンゾイルや過酸化ラウリロイルなどの過酸化物、アゾビスイソブチルニトリルなどのアゾ系の熱重合開始剤、アセトフェノン系光重合開始剤、ベンゾインエーテル系光重合開始剤、ベンジルケタール系光重合開始剤、アシルフォスフィンオキシド系光重合開始剤、ベンゾイン系光重合開始剤、ベンゾフェノン系の光重合開始剤等を使用することができる。
【００５２】
前記方法で得たアクリル重合体（Ａ）は、例えば溶液重合法で製造した場合であれば、有機溶剤に溶解または分散した状態であってもよい。
【００５３】
前記方法で得たアクリル重合体（Ａ）の、ゲルパーミエーションクロマトグラフィのポリスチレン換算による重量平均分子量は、３０万〜８０万であることが好ましく、４０万〜７０万であることが、高温下であっても優れた接着力を維持でき、前記無機充填材（Ｂ）を粘着剤層（Ｃ）中に良好に分散でき、粘着剤を塗工する際の塗工作業性等を向上できるため好ましい。
【００５４】
（架橋剤）
前記粘着剤層（Ｃ）は、架橋剤を使用することによって架橋構造が形成されたものであることが、凝集力をより一層向上させ、優れた接着力を備えた熱伝導性粘着シートを得るうえで好ましい。前記架橋構造の形成された粘着剤層を形成する際には、粘着剤（Ｃ−１）として、前記アクリル重合体（Ａ）等とともに、架橋剤を組み合わせ含有するものを使用することが好ましい。
【００５５】
前記架橋剤としては、例えばイソシアネート系架橋剤、エポキシ系架橋剤、キレート系架橋剤、アジリジン系架橋剤等を、前記重合体が有する官能基に応じて適宜選択し使用することができ、エポキシ系架橋剤塑使用することがより好ましい。
【００５６】
前記エポキシ系架橋剤としては、テトラッドＣ（三菱ガス化学株式会社製）、テトラッドＸ（三菱ガス化学株式会社製）等を使用することができる。
【００５７】
前記架橋剤は、金属基材の表面に塗工する前に、前記アクリル重合体（Ａ）またはその有機溶剤溶液と混合し、粘着剤（Ｃ−１）として使用することが好ましい。
【００５８】
前記架橋剤は、前記重合体として例えば前記アクリル重合体（Ａ）を使用する場合であれば、粘着剤層（Ｃ）のゲル分率が２５質量％〜６０質量％となる範囲で使用することが好ましく、３０質量％〜５０質量％となる範囲で使用することが、アクリル重合体（Ａ）と前記金属水酸化物等の無機充填剤（ｂ１）との界面剥離を引き起こしにくく、優れた接着力を発現することができるためより好ましい。
【００５９】
本発明の熱伝導性粘着シートを構成する無機充填剤（Ｂ）としては、金属、金属水酸化物及び金属酸化物からなる群より選ばれる１種以上の無機充填剤（ｂ１）と、ケイ酸塩及び窒化ホウ素からなる群より選ばれる１種以上の無機充填剤（ｂ２）とを組み合わせ使用する。前記無機充填剤（ｂ１）及び（ｂ２）を組み合わせ使用することによって、優れた熱伝導性と接着力とを両立した熱伝導性粘着シートを得ることができる。
【００６０】
前記無機充填剤（ｂ１）としては、金属、金属水酸化物及び金属酸化物からなる群より選ばれる１種以上を使用する。
【００６１】
前記金属としては、例えばアルミニウム、マグネシウム、ジルコニウム、カルシウム、バリウム、スズ、ニッケル、チタン、銅、銀、金等を使用することができる。
【００６２】
前記金属水酸化物としては、例えば水酸化アルミニウム、水酸化マグネシウム、水酸化ジルコニウム、水酸化カルシウム、水酸化バリウム等を使用することができる。
【００６３】
前記金属水酸化物としては、水酸化アルミニウム、水酸化マグネシウムを使用することが、より一層優れた熱伝導性と難燃性とを付与できるため好ましい。特に水酸化アルミニウムは、２５０℃程度から熱分解反応が起こり、熱伝導性粘着シートが著しく溶融する前に難燃効果を発揮できるため好ましい。
【００６４】
また、前記金属酸化物としては、例えば酸化ケイ素、酸化マグネシウム、酸化亜鉛、酸化チタン、酸化ジルコニウム、酸化鉄等を使用することができる。
【００６５】
前記無機充填剤（ｂ１）の形状は、規則的な形状又は不規則な形状のいずれであってもよいが、非板状または非鱗片状の形状を有するものを使用することが好ましい。なお、前記非板状または非鱗片状の形状とは、アスペクト比が１〜１０程度のものを指す。
【００６６】
前記無機充填剤（ｂ１）としては、アスペクト比１〜２であるものを使用することが好ましい。また、前記無機充填剤（ｂ１）としては、平均粒子径５μｍ〜４０μｍであるものを使用することが好ましい。なお、前記平均粒子径は、マイクロトラック粒度分布測定装置９３２０ＨＲＡ（日機装株式会社製）を用いて測定した値を指す。
【００６７】
前記無機充填剤（ｂ１）としては、より一層優れた熱伝導性と難燃性とを備えた熱伝導性粘着シートを得るうえで、前記アクリル重合体（Ａ）の全体積に対して３０体積％〜８０体積％の範囲で使用することが好ましく、４０体積％〜７０体積％の範囲で使用することがより好ましく、４５体積％〜６５体積％の範囲で使用することがより好ましく、５０体積％〜６０体積％の範囲で使用することがさらに好ましい。
【００６８】
また、前記無機充填剤（ｂ２）としては、ケイ酸塩及び窒化ホウ素からなる群より選ばれる１種以上を使用する。前記無機充填剤（ｂ２）を前記無機充填剤（ｂ１）と組み合わせ使用することによって、より一層優れた熱伝性を付与することができる。
【００６９】
前記ケイ酸塩としては、例えばタルク、マイカを使用することができる。また、窒化ホウ素としては、化学式ＢＮで表されるものを使用することができる。
【００７０】
前記無機充填剤（ｂ２）としては、優れた難燃性を付与するうえで、タルク、マイカを使用することが好ましい。
【００７１】
前記無機充填剤（ｂ２）としては、規則的な形状または不規則な形状を有するものを使用できるが、板状または鱗片状の形状を有するものを使用することが好ましい。なお、前記板状または鱗片状の形状は、そのアスペクト比が１１以上であることを指す。
【００７２】
また、前記無機充填剤（ｂ２）としては、アスペクト比２０〜５００のものを使用することが好ましい。また、前記無機充填剤（ｂ２）としては、平均粒子径３μｍ〜２５μｍのものを使用することが好ましい。
【００７３】
前記無機充填剤（ｂ２）としては、より一層優れた熱伝導性と難燃性とを備えた熱伝導性粘着シートを得るうえで、前記アクリル重合体（Ａ）１００質量部に対して２．５体積％以上使用することが好ましく、４体積％〜３０体積％の範囲で使用することがより好ましく、５体積％〜１５体積％の範囲で使用することがさらに好ましい。
【００７４】
前記無機充填剤（Ｂ）に対する前記無機充填剤（ｂ２）の体積割合〔前記無機充填剤（ｂ２）／前記無機充填剤（Ｂ）〕は、０．０５〜０．５の範囲であることが、より一層優れた熱伝導性を発現するうえで好ましい。
【００７５】
また、前記無機充填剤（Ｂ）は、前記アクリル重合体（Ａ）の全体積に対して、合計５０体積％以上含まれることが好ましく、５０体積％〜１００体積％含まれることがより好ましく、５０体積％〜６５体積％含まれることがさらに好ましい。
【００７６】
（添加剤）
前記粘着剤層（Ｃ）の形成に使用可能な粘着剤（Ｃ−１）としては、前記アクリル重合体（Ａ）、無機充填剤（Ｂ）、及び、必要に応じて架橋剤等の他に、必要に応じて各種添加剤を含有するものを使用することができる。
【００７７】
前記添加剤としては、例えば、本発明の熱伝導性粘着シートの接着力をより一層向上させることを目的として、粘着付与樹脂を使用することができる。
【００７８】
前記粘着付与樹脂としては、例えばロジン系樹脂、テルペン系樹脂、脂肪族（Ｃ５系）や芳香族（Ｃ９系）等の石油樹脂、スチレン系樹脂フェノール系樹脂、キシレン系樹脂、メタクリル系樹脂等を使用することができる。
【００７９】
前記粘着付与樹脂を使用する場合には、引火点が高い粘着付与樹脂を使用することが好ましく、引火点が２００度以上の樹脂を使用することが特に好ましい。引火点が２００度以上の粘着付与樹脂を使用すると、難燃性フィラーが燃焼時に熱分解して生じる難燃効果を特に効率的に発揮しやすくなる。
【００８０】
粘着付与樹脂の添加量としては、アクリル重合体（Ａ）１００質量部に対し２０質量部以下であることが好ましく、１０質量部以下であることが、良好な粘着付与効果や初期接着性を得られやすいためより好ましい。特に高い難燃性、例えばＵＬ９４Ｖ−０やＶＴＭ−０等の高い難燃性を要求される用途については、粘着付与樹脂を使用しないことが好ましい。
【００８１】
前記粘着剤層（Ｃ）の形成に使用する粘着剤（Ｃ−１）としては、前記したもののほかに、必要に応じて、接着性低下防止剤、可塑剤、軟化剤、金属不活性剤、酸化防止剤、顔料、染料等の添加剤を含有するものを使用することができる。
【００８２】
前記粘着剤層（Ｃ）の形成に使用可能な粘着剤（Ｃ−１）は、前記アクリル重合体（Ａ）またはそれと溶媒との混合物、前記無機充填剤（Ｂ）、必要に応じて粘着付与樹脂等の添加剤を混合することによって製造することができる。その際、必要に応じてディゾルバー、バタフライミキサー、ＢＤＭ２軸ミキサー、プラネタリーミキサー、ヘンシェルミキサー等を使用することができ、ディゾルバー、バタフライミキサーを使用することが好ましい。なお、架橋剤は、粘着剤を基材等に塗布する前に、前記混合物と混合し使用することが好ましい。
【００８３】
前記粘着剤（Ｃ−１）を製造する際に使用可能な溶媒としては、例えばトルエン、酢酸エチル、メチルエチルケトン、酢酸ブチル、ヘキサン、アセトン、シクロヘキサノン、３−ペンタノン、アセトニトリル等の各種有機溶剤、水等を使用することができる。
【００８４】
前記方法で得た粘着剤（Ｃ−１）の固形分は、１０質量％〜７０質量％の範囲であることが好ましく、３０質量％〜６５質量％の範囲であることがより好ましく、４０質量％〜５５質量％の範囲であることがさらに好ましい。
【００８５】
本発明の熱伝導性粘着シートとしては、前記したとおり、いわゆる基材レスの熱伝導性粘着シート、基材の片面または両面に粘着剤層（Ｃ）を有する熱伝導性粘着シートを使用することができる。
【００８６】
前記基材としては、例えば樹脂フィルム基材、不織布、金属箔等を使用することができる。なかでも、前記基材としては、樹脂フィルム基材を使用することが、取扱性に優れるため好ましい。
【００８７】
前記樹脂フィルム基材としては、例えばポリエチレンテレフタレートフィルム、ポリブチレンテレフタレートフィルム、ポリエチレンナフタレートフィルム、ポリエチレンフィルム、ポリプロピレンフィルム、セロファンフィルム、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッ素樹脂フィルム、ナイロンフィルム、アクリル樹脂フィルム等を使用することができる。また、前記樹脂フィルム基材としては、前記したものの片面または両面に他の樹脂層（例えば、ポリイミド樹脂層）等が積層されたものを使用することができる。
【００８８】
前記基材の厚さは５μｍ〜４０μｍであることが好ましく、１０μｍ〜３５μｍであることが、優れた熱伝導性及び難燃性を維持し、かつ、良好な貼り作業性を備えた熱伝導性粘着シートを得ることができる。
【００８９】
（熱伝導性粘着シートの製造方法）
本発明の熱伝導性粘着シートは、例えば剥離ライナーの表面に前記粘着剤（Ｃ−１）を、ロールコーターやダイコーター等を用いて塗布し、その塗布層を５０℃〜１２０℃程度の環境下で乾燥し溶媒を除去することによって粘着剤層（Ｃ）を形成し、次に前記粘着剤層（Ｃ）を、必要に応じて基材の一方または両方の面に貼合させた後、必要に応じて、前記粘着剤層（Ｃ）が前記所定のゲル分率となるよう１５℃〜５０℃程度の温度で４８時間〜１６８時間程度養生することによって製造することができる。
【００９０】
前記剥離ライナーとしては、例えばクラフト紙、グラシン紙、上質紙等の紙；ポリエチレン、ポリプロピレン（ＯＰＰ、ＣＰＰ）、ポリエチレンテレフタレート等の樹脂フィルム；前記紙と樹脂フィルムとを積層したラミネート紙、前記紙にクレーやポリビニルアルコールなどで目止め処理を施したものの片面もしくは両面に、シリコーン系樹脂等の剥離処理を施したもの等を用いることができる。
【００９１】
前記粘着剤層（Ｃ）の厚さは、３０μｍ〜１５０μｍの範囲であることが好ましく、４０μｍ〜１２０μｍの範囲であることがより好ましく、５０μｍ〜１１０μｍの範囲であることが特に好ましい。
【００９２】
前記方法で得られた本発明の熱伝導性粘着シートは、その総厚が５０μｍ〜３００μｍであることが好ましく、１００μｍ〜２５０μｍであることがより好ましい。
【００９３】
前記方法で得られた本発明の熱伝導性粘着シートは、各種部材の固定に使用することができる。なかでも、本発明の熱伝導性粘着シートは、熱伝導性に優れることから、例えば各種電子機器に設けられる発熱部材と、他の部材との貼り合せに使用することができる。
【００９４】
本発明の熱伝導性粘着シートは、液晶画像表示装置のバックライト等に使用されるＬＥＤ光源を備えたＬＥＤ基板の固定に好適に使用することができる。具体的な使用態様の例としては、以下の例が挙げられる。液晶画像表示装置のバックライトに使用されるＬＥＤ光源ユニットとして、３〜２０ｍｍ幅の細長いアルミ製などの板の上にＬＥＤチップが多数実装されたＬＥＤ基板を使用し、ＬＥＤ基板を画面の端の一辺または二辺に設置し、導光板と拡散板でＬＥＤの光を画面全体に導き発光させる。ＬＥＤ基板はバックライト背面筐体にＬ字アングルで固定される。前述のＬＥＤ基板とＬ字アングルの固定に本発明の粘着シートを使用することができる。ＬＥＤが発光することにより発生した熱は、粘着シートを介してＬ字アングル及び液晶バックライト背面筐体に放熱される。
【００９５】
従来はＬＥＤ光源ユニットの固定には主にビスが使用されていたが、ＬＥＤ光源ユニットを本発明の粘着シートで固定する場合、前述の貼り作業性に加え、ビス固定に比べ、放熱性、ＬＥＤ光源ユニットの設計面においても優れている。ビス固定の場合、一定間隔でＬＥＤ光源ユニット上にビス穴を開け、ビスでＬ字アングルに固定する。ビスでＬＥＤ光源ユニットを固定した場合はＬＥＤの熱は主にビスを通じバックライト筐体に放熱される。従ってビス固定の場合は熱の経路が部分的になる。本発明の熱伝導性粘着シートを用いてＬＥＤ光源ユニットを固定することで、ＬＥＤ光源ユニット全体から熱伝導性粘着シートを通じで放熱することができるため、従来よりも効率的に放熱することができる。また、ビス固定の場合、ＬＥＤ光源ユニット上にビス穴を開けるため、ＬＥＤチップを実質的に実装できない部分が生じ、等間隔にＬＥＤチップを実装できない場合がある。本発明の粘着シートでＬＥＤ基板を固定することで、ＬＥＤチップをＬＥＤ基板上に等間隔で実装することが可能となる。
【実施例】
【００９６】
以下に実施例及び比較例について具体的に説明をする。
【００９７】
調製例１［粘着剤（Ｃ１−１）の調製］
冷却管、撹拌機、温度計、滴下漏斗を備え、窒素置換した反応容器に、２−エチルヘキシルアクリレート９６．４質量部と、β−カルボキシエチルアクリレート２．４質量部と、アクリル酸１．２質量部とを、酢酸エチル９８質量部に溶解し、７５℃で８時間反応させた後、その内容物を冷却し２００メッシュ金網にて濾過することによって、不揮発分５０質量％、粘度８０００ｍＰａ・ｓ、重量平均分子量５０万であるアクリル重合体溶液（ｃ１）を得た。
【００９８】
プラネタリーミキサーの容器に、ＢＷ−１５３（日本軽金属株式会社製、水酸化アルミニウム、平均粒子径１７μｍ）２５０質量部、及び、ＬＭＰ−１００（富士タルク工業株式会社製、タルク、平均粒子径１０μｍ）３２質量部を供給し、混合物を得た。
【００９９】
次に、前記混合物と、前記アクリル重合体溶液（ｃ１）とを、無機充填剤の合計の体積が前記アクリル重合体（固形分）の体積に対して５３体積％となるように混合し、それを３０分間撹拌し、酢酸エチルを用いてその固形分を７０質量％に調整することによって、粘度４０００ｍＰａ・ｓの熱伝導難燃性粘着剤組成物（ｃ１−１）を得た。
【０１００】
前記熱伝導難燃性粘着剤組成物（ｃ１−１）にテトラッドＣ（三菱ガス化学株式会社製、エポキシ系架橋剤）を２質量％含む酢酸エチル溶液を、前記熱伝導難燃性粘着剤組成物（ｃ１−１）に含まれるアクリル重合体１００質量部に対して、２．１質量部配合し、ディゾルバー攪拌機で３０分間攪拌することによって、粘着剤（Ｃ１−１）を得た。
【０１０１】
調製例２［粘着剤（Ｃ１−２）の調製］
前記ＬＭＰ−１００（富士タルク工業株式会社製、タルク、平均粒径１０μｍ）の代わりに、ＰＫＰ−８０（富士タルク工業株式会社製、タルク、平均粒子径２０μｍ）を使用すること以外は、調製例１と同様の方法で粘着剤（Ｃ１−２）を得た。
【０１０２】
調製例３［粘着剤（Ｃ１−３）の調製］
前記ＬＭＰ−１００（富士タルク工業株式会社製、タルク、平均粒径１０μｍ）３２質量部の代わりに、ＰＣＴＰ３０（サンゴバン株式会社製、窒化ホウ素、平均粒子径２５μｍ）２５質量部を使用すること以外は、調製例１と同様の方法で粘着剤（Ｃ１−３）を得た。
【０１０３】
調製例４［粘着剤（Ｃ１−４）の調製］
前記ＬＭＰ−１００（富士タルク工業株式会社製、タルク、平均粒径１０μｍ）３２質量部の代わりに、ＳＰ-３（電気化学工業株式会社製、窒化ホウ素、平均粒子径５μｍ）２５質量部を使用すること以外は、調製例１と同様の方法で粘着剤（Ｃ１−４）を得た。
【０１０４】
調製例５［粘着剤（Ｃ１−５）の調製］
前記ＢＷ−１５３（日本軽金属株式会社製、水酸化アルミニウム、平均粒子径１７μｍ）の代わりに、ＤＡＭ−４５（電気化学工業株式会社製、酸化アルミニウム、平均粒子径２０μｍ）を使用すること以外は、調製例１と同様の方法で粘着剤（Ｃ１−５）を得た。
【０１０５】
調製例６［粘着剤（Ｃ１−６）の調製］
前記ＢＷ−１５３（日本軽金属株式会社製、前記水酸化アルミニウム、平均粒子径１７μｍ）の使用量を２５０質量部から２６５質量部に変更し、及び、ＬＭＰ−１００（富士タルク工業株式会社製、タルク、平均粒子径１０μｍ）の使用量を３２質量部から１６質量部に変更したこと以外は、調製例１と同様の方法で粘着剤（Ｃ１−６）を得た。
【０１０６】
調製例７［粘着剤（Ｃ１−７）の調製］
前記ＢＷ−１５３（日本軽金属株式会社製、前記水酸化アルミニウム、平均粒子径１７μｍ）の使用量を２５０質量部から１３９質量部に変更し、及び、ＬＭＰ−１００（富士タルク工業株式会社製、タルク、平均粒子径１０μｍ）の使用量を３２質量部から１６１質量部に変更したこと以外は、調製例１と同様の方法で粘着剤（Ｃ１−７）を得た。
【０１０７】
調製例８［粘着剤（Ｃ１−８）の調製］
前記ＢＷ−１５３（日本軽金属株式会社製、水酸化アルミニウム、平均粒子径１７μｍ）の代わりに、Ｈ３２Ｉ（昭和電工株式会社製、水酸化アルミニウム、平均粒子径８μｍ）を使用すること以外は、調製例１と同様の方法で粘着剤（Ｃ１−８）を得た。
【０１０８】
調製例９［粘着剤（Ｃ１−９）の調製］
前記ＢＷ−１５３（日本軽金属株式会社製、水酸化アルミニウム、平均粒子径１７μｍ）の代わりに、Ｈ２４Ｉ（昭和電工株式会社製、水酸化アルミニウム、平均粒子径３８μｍ）を使用すること以外は、調製例１と同様の方法で粘着剤（Ｃ１−９）を得た。
【０１０９】
調製例１０［粘着剤（Ｃ１−１０）の調製］
ＬＭＰ−１００（富士タルク工業株式会社製、タルク、平均粒子径１０μｍ）及びＢＷ−１５３（日本軽金属株式会社製、水酸化アルミニウム、平均粒子径１７μｍ）を含有する前記混合物と、前記アクリル重合体溶液（ｃ１）とを、無機充填剤の合計の体積が前記アクリル重合体（固形分）の体積に対して５０体積％となる割合で混合したこと以外は、調製例１と同様の方法で粘着剤（Ｃ１−１０）を得た。
【０１１０】
調製例１１［粘着剤（Ｃ１−１１）の調製］
ＬＭＰ−１００（富士タルク工業株式会社製、タルク、平均粒子径１０μｍ）及びＢＷ−１５３（日本軽金属株式会社製、水酸化アルミニウム、平均粒子径１７μｍ）を含有する前記混合物と、前記アクリル重合体溶液（ｃ１）とを、無機充填剤の合計の体積が前記アクリル重合体（固形分）の体積に対して６０体積％となる割合で混合したこと以外は、調製例１と同様の方法で粘着剤（Ｃ１−１１）を得た。
【０１１１】
調製例１２［粘着剤（Ｃ１−１２）の調製］
前記ＬＭＰ−１００（富士タルク工業株式会社製、タルク、平均粒径１０μｍ）３２質量部の代わりに、ＳＧＰ−７（電気化学工業株式会社製、窒化ホウ素、平均粒子径２μｍ）２５質量部を使用すること以外は、調製例１と同様の方法で粘着剤（Ｃ１−１２）を得た。
【０１１２】
調製例１３［粘着剤（Ｃ１−１３）の調製］
前記ＢＷ−１５３（日本軽金属株式会社製、水酸化アルミニウム、平均粒子径１７μｍ）の代わりに、ＢＥ０３３（日本軽金属株式会社製、水酸化アルミニウム、平均粒子径３μｍ）を使用すること以外は、調製例１と同様の方法で粘着剤（Ｃ１−１３）を得た。
【０１１３】
調製例１４［粘着剤（Ｃ１−１４）の調製］
前記ＢＷ−１５３（日本軽金属株式会社製、水酸化アルミニウム、平均粒子径１７μｍ）の代わりに、ＢＷ−５３（日本軽金属株式会社製、水酸化アルミニウム、平均粒子径５０μｍ）を使用すること以外は、調製例１と同様の方法で粘着剤（Ｃ１−１４）を得た。
【０１１４】
比較調製例１［粘着剤（Ｃ１’−１）の調製］
前記ＬＭＰ−１００（富士タルク工業株式会社製、タルク、平均粒径１０μｍ）を使用せず、かつ、ＢＷ−１５３（日本軽金属株式会社製、水酸化アルミニウム、平均粒子径１７μｍ）の使用量を２５０質量部から２７８質量部に変更すること以外は、調製例１と同様の方法で粘着剤（Ｃ１’−１）を得た。
【０１１５】
比較調製例２［粘着剤（Ｃ１’−２）の調製］
前記ＬＭＰ−１００（富士タルク工業株式会社製、タルク、平均粒径１０μｍ）を使用せず、かつ、ＤＡＭ−４５（電気化学工業株式会社製、酸化アルミニウム、平均粒子径２０μｍ）の使用量を２５０質量部から４５８質量部に変更すること以外は、調製例５と同様の方法で粘着剤（Ｃ１’−２）を得た。
【０１１６】
比較調製例３［粘着剤（Ｃ１’−３）の調製］
前記ＬＭＰ−１００（富士タルク工業株式会社製、タルク、平均粒径１０μｍ）の代わりに、ＬＳ−２１（日本軽金属株式会社製、扁平アルミナ（扁平酸化アルミニウム）、平均粒子径５μｍ）を４９質量部使用すること以外は、調製例１と同様の方法で粘着剤（Ｃ１’−３）を得た。
【０１１７】
比較調製例４［粘着剤（Ｃ１’−４）の調製］
冷却管、撹拌機、温度計、滴下漏斗を備え、窒素置換した反応容器に、２−エチルヘキシルアクリレート９７．７質量部と、アクリル酸２．３質量部とを、酢酸エチル９８質量部に溶解し、７５℃で８時間反応させた後、その内容物を冷却し２００メッシュ金網にて濾過することによって、不揮発分５０質量％、粘度８０００ｍＰａ・ｓ、重量平均分子量５０万であるアクリル重合体溶液（ｃ１’）を得た。
【０１１８】
前記アクリル重合体溶液（ｃ１）の代わりに、前記アクリル重合体溶液（ｃ１’）を使用すること以外は、調整例１と同様の方法で粘着剤（Ｃ１’−４）を得た。
【０１１９】
（実施例１）
前記粘着剤（Ｃ１−１）を剥離ライナーの表面にロールコーターを用いて塗布し、８０℃に調整したドライヤーを用い３分間乾燥させることによって、離型ライナーの表面に厚さ８５μｍの粘着剤層が形成された積層体を、２枚用意した。
【０１２０】
次に、前記１枚の積層体の粘着剤層を、厚さ３０μｍのポリエチレンテレフタレートフィルムの一方の面に貼り合わせた。次に、前記ポリエチレンテレフタレートフィルムの他方の面に、前記したもう１枚の積層体の粘着剤層を貼付した。次に、前記貼付物を４０℃環境下で７２時間養生することによって、熱伝導性粘着シート（Ｘ−１）を作製した。
【０１２１】
（実施例２）
粘着剤（Ｃ１−１）の代わりに、粘着剤（Ｃ１−２）を使用すること以外は、実施例１と同様の方法で熱伝導性粘着シート（Ｘ−２）を作製した。
【０１２２】
（実施例３）
粘着剤（Ｃ１−１）の代わりに、粘着剤（Ｃ１−３）を使用すること以外は、実施例１と同様の方法で熱伝導性粘着シート（Ｘ−３）を作製した。
【０１２３】
（実施例４）
粘着剤（Ｃ１−１）の代わりに、粘着剤（Ｃ１−４）を使用すること以外は、実施例１と同様の方法で熱伝導性粘着シート（Ｘ−４）を作製した。
【０１２４】
（実施例５）
粘着剤（Ｃ１−１）の代わりに、粘着剤（Ｃ１−５）を使用すること以外は、実施例１と同様の方法で熱伝導性粘着シート（Ｘ−５）を作製した。
【０１２５】
（実施例６）
粘着剤（Ｃ１−１）の代わりに、粘着剤（Ｃ１−６）を使用すること以外は、実施例１と同様の方法で熱伝導性粘着シート（Ｘ−６）を作製した。
【０１２６】
（実施例７）
粘着剤（Ｃ１−１）の代わりに、粘着剤（Ｃ１−７）を使用すること以外は、実施例１と同様の方法で熱伝導性粘着シート（Ｘ−７）を作製した。
【０１２７】
（実施例８）
粘着剤（Ｃ１−１）の代わりに、粘着剤（Ｃ１−８）を使用すること以外は、実施例１と同様の方法で熱伝導性粘着シート（Ｘ−８）を作製した。
【０１２８】
（実施例９）
粘着剤（Ｃ１−１）の代わりに、粘着剤（Ｃ１−９）を使用すること以外は、実施例１と同様の方法で熱伝導性粘着シート（Ｘ−９）を作製した。
【０１２９】
（実施例１０）
粘着剤（Ｃ１−１）の代わりに、粘着剤（Ｃ１−１０）を使用すること以外は、実施例１と同様の方法で熱伝導性粘着シート（Ｘ−１０）を作製した。
【０１３０】
（実施例１１）
粘着剤（Ｃ１−１）の代わりに、粘着剤（Ｃ１−１１）を使用すること以外は、実施例１と同様の方法で熱伝導性粘着シート（Ｘ−１１）を作製した。
【０１３１】
（実施例１２）
粘着剤（Ｃ１−１）の代わりに、粘着剤（Ｃ１−１２）を使用すること以外は、実施例１と同様の方法で熱伝導性粘着シート（Ｘ−１２）を作製した。
【０１３２】
（実施例１３）
粘着剤（Ｃ１−１）の代わりに、粘着剤（Ｃ１−１３）を使用すること以外は、実施例１と同様の方法で熱伝導性粘着シート（Ｘ−１３）を作製した。
【０１３３】
（実施例１４）
粘着剤（Ｃ１−１）の代わりに、粘着剤（Ｃ１−１４）を使用すること以外は、実施例１と同様の方法で熱伝導性粘着シート（Ｘ−１４）を作製した。
【０１３４】
（比較例１）
粘着剤（Ｃ１−１）の代わりに、粘着剤（Ｃ１’−１）を使用すること以外は、実施例１と同様の方法で熱伝導性粘着シート（Ｘ’−１）を作製した。
【０１３５】
（比較例２）
粘着剤（Ｃ１−１）の代わりに、粘着剤（Ｃ１’−２）を使用すること以外は、実施例１と同様の方法で熱伝導性粘着シート（Ｘ’−２）を作製した。
【０１３６】
（比較例３）
粘着剤（Ｃ１−１）の代わりに、粘着剤（Ｃ１’−３）を使用すること以外は、実施例１と同様の方法で熱伝導性粘着シート（Ｘ’−３）を作製した。
【０１３７】
（比較例４）
粘着剤（Ｃ１−１）の代わりに粘着剤（Ｃ１’−４）を使用すること以外は、実施例１と同様の方法で熱伝導性粘着シート（Ｘ’−４）を作製した。
【０１３８】
［熱伝導性の評価方法］
上記実施例及び比較例で得た熱伝導性粘着テープを、総厚さが５００μｍになるまで貼り合せることによって積層体を得た。その際、粘着テープの間に空気が含まれないようにした。
【０１３９】
前記積層体の最外面に、厚さ６μｍのポリエチレンテレフタレートフィルムを貼合し、それを５ｃｍ×１５ｃｍの大きさに切断したものを試験片とした。
【０１４０】
前記試験片の熱伝導率を、京都電子工業株式会社製の熱伝導率測定機ＱＴＭ−５００と、薄膜法測定用ソフトＱＴＭ−５Ｗを使用し測定した。
【０１４１】
前記熱伝導率が０．９Ｗ／ｍ・Ｋ以上であるものを熱伝導性に優れるものとした。
【０１４２】
［接着力の評価方法（９０°ピール接着力）］
２３℃及び５０％ＲＨの雰囲気下、上記実施例及び比較例で得た熱伝導性粘着シートの一方の面に、厚さ５０μｍのアルミ箔を貼合し２０ｍｍ幅に切断した。次に、その他方の粘着剤面にアルミニウム板を積層し、その表面に、２ｋｇのローラーを置き１往復させることでそれらを貼合した。
【０１４３】
次に、それを１時間静置した後、株式会社エー・アンド・デイ製  テンシロン万能試験機ＲＴＧ−１２１０を用い９０°方向へ３００ｍｍ／分の速度で引き剥がした際の接着力を測定した。
【０１４４】
【表１】
2015120775.tif 000006
【０１４５】
【表２】
2015120775.tif 000007
【０１４６】
【表３】
2015120775.tif 000008